La présente invention est relative aux câbles électriques à âme unique ou à âmes multiples et elle concerne particulierement les âmes destinées @ de tels cibles électriques qui comportent un diélectrique en mat@riauisolant appliqué par boudinage, sur la surface extérieure duquel es appliquée une couche conductrice ou semiconductrice constituant un blindage de diélectrique.Des exemples de matériaux isolants à partir desquels on peut fabriquer le diélectrique du noyau comprennent les compositions de caoutchouc naturel, des compositions synthétiques analogues à du caoutchouc comme le caoutchouc butyle, le caoutchouc éthylène-propylène, les caoutchoucs de silicone et le caoutchouc styrène-butadiène ainsi que des matières plastiques synthétiques telles que des polymères oléfini oueds, par exemple le polyéthylène ordinaire ou réticulé et les copolymères oléfiniques, par exemple les copolymères éthylène-propylène, toutes ces matières étant appelées par la suite pour des raisons de commodité "caoutchouc ou matière plastique ". Pour empêcher la formation, entre le diélectrique de l'âme et le blindage du diélectrique, d'espaces dans lesquels des décharges électriques pourraient avoir lieu, il est désirable que le blindage.du diélectrique soit ajusté étroitement sur le diélectrique de l'âme et, à cet effet, il a été proposé de former le blindage du diélectrique d'une âme de câble,comportant un diélectrique appliqué par boudinage de caoutchouc ou de matière plastique, en boudinant autour du didlectrique de l'âme une couche d'une substance telle que le caoutchouc ou une matière plastique qu'on a renduedlec- triquement conductrice par incorporation d'additifs appropriés, le boudinage du blindage du diélectrique et le choix des matériaux étant tels que, sur toute sa longueur, le blindage du diélectrique adhère fermement au diélectrique de l'me. Bien qu'une adhérence ferme de ce type soit hautement désirable au point de vue électrique, elle présente l'inconvénient que, lors de la jonction ou de la terminaison d'un câble comprenant une âme blindée de ce type, il est difficile de couper le blindage du diélectrique nettement en vue de le séparer du diélectrique de l'Ame. La présente invention a pour objet l'obtention d'une Ame de cable améliorée comportant un blindage de diélectrislue qu'on peut facilement enlever à des fins de jonction ou de terminaison. Selon la présente invention l'âme du cible comprend un conducteur sur lequel est boudiné un diélectrique en caoutchouc ou en matière plastique, un blindage pour le diélectriqu comprenant une couche d'un matériau conducteur ou semi-conducteur tel que du caoutchouc ou une matière plastique et, placée entre le diélectri que boudiné et le blindage du diélectrique, une couche intermédiaire d'un isolait constitué par du caoutchouc ou ltne matière plastique qui s'étend sensiblement sur la longueur entière de ltâme, la couche intermédiaire possédant dans sa totalité ou tout au moins dans une zone circonférencie Ilement continue une force d'adhérence sensiblement inférieure à la force d'adhérence du dièlectrique extrudé et du blindage du diélectrique et sensiblement inférieure a' la force des liaisons entre la couche intermédiaire et le diélectrique boudiné et entre la couche intermédiaire et le blindage du diélectrique, de sorte que lorsqu'on détache le blindage de l'ame sur de une prtie de sa longueur à des fins/jonction ou de terminaison, une séparation s'effectue dans la couche intermédiaire en laissant une portion de cette couche sur le diélectrique boudiné. De préférence, la force d'adhérence de la couche intermédiaire n'est pas supérieure à 70% (et de préférence ne dépasse pas 50p) de la force d'adhérence ou du diélectrique ou du blindage, quel que soit celui qui possède la force d'adhérence la plus faible, et elle estde préférence d'au moins d'environ 56jo de la force d'adhérence du blindage. Ces relations doivent rester satisfaisantesuans l'intervalle de températures compris entre la température ambiante la plus basse à laquelle la jonction du cible peut devoir être exécutée et la température de travail maximale à l'interface entre le diélectrique et la couche intermédiaire. De préférence, la couche intermédiaire est essentiellement plus mince que le blindage du diélectrique; théoriquement, elle est aussi mince que possible à condition que la couche reste sensiblement continue; dans la pratique, le rapport entre l'épaisseur radiale de la couche intermédiaire et l'épaisseur radiale du blindage du diélectrique est de préférence compris entre 1:2 et 1:20. La couche intermédiaire peut être appliquée en faisant passer un conducteur comportant un diélectrique boudiné à travers un bain de caoutchouc ou de matière plastique constituant la matière isolante et se trouvant dans un état visqueux ou fluide, mais la couche intermédiaire est de préférence appliquée par boudinage. La présente invention vise également un procédé de produetion d'une âme de câble confor@@me t à la prése@te invention qui consiste à boudiner une couche Ie caoutchouc ou tle matière plastique servant de matière isolante sur un conducteur en déplacement, sur lequel peut ou non être appliqué un bli@dage, pour coistittier le dié- lectrique de l'âme, à appliquer une couche intermé@iaire de caoutchouc ou ue ratière plastique servant de @atériaux isolants sur la surface extérieure du diélectrique de l'âme, de façon telle que la couche intermédiaire adhère au diélectrique de l'âme ou puisse être ultérieurement unie à ce diélectrique, et à appliquer une couche d'une ; titre conductrice ou semi-conductrice telle que du caoutchouc ou oes ratières plastiques sur la surface extérieure de la couche intermédiaire de façon telle que le blindage diélectrique ainsi obtenu adhère, ou puisse être ultérieurement uni, à la couche intermédiaire, la solidité des liaisons entre la couche intermédiaire et le diélectrique de l'âme et entre la couche intermédiaire et le blindage du diélectrique étant sensiblement supérieure à la force d'adhérence de la couche intermédiaire sur la totalité de la couche ou tout au moins dans uiie zone circonférenciellement continue de la couche, et la couche intermédiaire présentant, dans le produit final, une force d'adhérence illférieure à la force d'adiiérence du diélec- trique de l'âme et du blindage du diélectrique. De préférence, la couche intermédiaire ainsi que la couche le de matériau conducteur tel que/caoutchouc ou une matière plastique, constituant le blindage ou diélectrique, sont appli@uées par boudi @nage et, pour obtenir une adhérence ferme entre la couche intermédiaire et le diélectrique de l'âme et entre la couche intermédiaire et le blindage du diélectrique boudiné, la couche intermédiaire et le blindage du diélectrique sont de préférence respectivement boudinés pendant que le diélectrique de l'âme et la couche intermédiaire sont encore chauds. Compte tenu de cette caractéristique et en vue de maintenir à une valeur aussi faible que possible les iiais supplié mentaires entraînés par la constitution de la couche intermédiaire, le diélectrique de l'âme, la couche intermédiaire et le blindage du diélectrique sont de préférence @o@@i@és sur un conducteur en dépla- cement, e@ succession, dans @@ @e@i@@ même.Lorsqu'un blin@age pour le conducteur doit être obtenu, ce blindage est de préférence une couche boudinée d'un materiau conducteur ou semi-conducteur tel que du caoutchouc ou une matière plastique, le blindage du conducteur et le diélectrique de l'âme étant de préférence boudinés simultanément dans la même tête de boudinage. Des exemples de caoutchouc ou de matière plastique pour cons -tituer la couche intermédiaire qui peut entre appliquée par extrusion comprennent les composés à base de caoutchouc éthylène/propylène, avec ou sans charge et avec ou sans agent vulcanisant ajouté . De préférence les composés à base de caoutchouc éthylène/propylène comprennent Parties en poids COMPOSE N 1 2 3 4 5 6 7 8 Keltan 320 50 60 50 60 50 60 50 60 Elvax 250 50 40 - - 50 40 - Elvax 460 - - 50 40 - - 50 40 M100 Clay - - - - 100 100 100 100 Silane A-172 - - - - 2 2 2 2 Keltan 320 est un terpolymère caoutchouteux éthylène-propylène à faible viscosité Mooney fourni par N.V. Nederlands & Staatsmijnen (DSM); Elvax 250 et 460 sont des qualités de copolymère éthylène/ acétate de vinyle fournies par n.I. Du Pont de Nemours & Co. La qualité "250" contient 28% d'acétate de vinyle tandis que la qualité a a un poids moléculaire plus élevé et contient 18% d'acétate de vinyle. M100 est une charge faite d'argile calcinée fournie par English China Clays Ltd. Silane A-1r2 est un vinyle tris (béta-méthoxy- éthoxy) silane, fourni par Union Carbide Corp. Des exemples de caoutchouc ou de matières plastiques pour constituer la couche intermédiaire qu'on peut appliquer en faisant bain de passer un conducteur isolé à travers un/matériau à l'état visqueux ou fluide comprennent des mélanges de copolymères éthylène/acétate de vinyle avec des résines synthtiques. Des mél@nges d'un caoutchouc éthylène/propylène à viscosité Mooney faible (produit @eltan 320) et d'un copolymère éthylène/ acétate de vinyle, avec des charges classiques, à la fois avec et sans addition d'un agent de vulcanisation, ont été soumis à des essais en vue d'une utilisation comme couche intermédiaire entre des feuilles moulées de matériau diélectrique et de matériau semiconducteur à base de caoutchouc d'éthylène/propylène et de polyéthylène réticulé. Il a été constaté u'aussi bien avec le mélange vulcanisé qu'avec le mélange cru utilisés pour constituer la couche intermédiaire, on obtient une bonne adhérence avec le matériau diélectrique et le matériau semi-conducteur aussi bien du caoutchouc éthylène/propylène que du polyéthylène réticulé.Pour déterminer la force d'adhérence des couches intermédiaires, on découpe des bandes de 25 mm de large dans des feuilles composites moulées, constituées dtun stratifié comprenant un diélectrique et un semi-conducteur ayant une épaisseur respective d'environ 1 mm et dtune couche interposée d'environ 0,1 mm d'épaisseur. La couche de matériau semi-conducteur est détachée de la couche diélectrique de chaque bande et on constate dans tous les cas que la force requise est inférieure à environ 150 Newtons, cette-force étant dans le domaine des forces d'adhérence permettant une séparation à la main.Après avoir détaché chaque bande, on constate qu'une partie de la couche intermédiaire continue à adhérer à la couche diélectrique et qu'une por- tion de la couche intermédiaire reste unie à la couche de matériau semi-conducteur, ce qui indique une séparation produite au sein de la couche intermédiaire. Dans les expériences qui vont être décrites, ies composés de l'isolement à base de caoutchouc éthylène/propylène et du blindage sont les suivants : Composé EPR "A" Composé EPR "B" (Isolement) (Blindage) Intolan 255 85 Vistalon 404 ~ 100 Alkathene WVG 23 15 Vulcan XC72 Black ~ 65,14 Sunpar Oil 2280 31 Esso D Process Oil ~ 13,48 Argile t100 t53 Oxydesde zinc 5 5,40 Composé EPR "A" Composé EPR "B" (isolement) (Blindage) Flectol li 2 0,54 Antioxygène MB 2 Silane A-172 3,1 6 Cire de paraffine - 5,40 Soufre 0,3 0,32 Retilox F. 40 7,87. 7,72 Intolan 255 est un terpolymère caoutchouteux éthylène-propylène ayant une r: de résistance à l'état cru, fourni par International Synthetic M ber Co., Vis talon 404 est un copolymère caoutchouteux é-thylène-propylène fourni par Esso Chemicals Ltd. Vulcan XC72 est un noir de carbone de four conducteur fourni par Cabot Corporation Sunpar Oil 2280 est une huile (paraffinique, à teneur faible en aromatiques fournie par Sun Oil Co., Flectol H est un antioxygène, à savoir la triméthyldihydroxyquinoléine, fourni par Monsanto Co., Antioxyrène NB est un 2-mercaptobenzimidazole fourni par Farbenfabriken Bayer A.G. Retilox B.40 est de l'&alpha;-&alpha;'-bis-tertio-butyle peroxyde de m-p-diisopropylbenzène (40% de matières actives), fourni par Joseph Weil & BR Co., Ltd. (Montecatini) Les composés polyéthylénizues réticulables vendus par Bakelite-Xylonite Ltd. sous les marques de fabrique HFDG 4360 et DFN 227 sont utilisés respectivement pour l'isolement et le blindage. Lors du moulage des feuilles, on introduit des feuilles d'aluminium pour remplacer une partie de la couche intermédiaire afin de constituer des zones dtaccrochage qui ne sont pas collées et on mesure la résistance à l'écaillage tar un procédé sensiblement identique à celui qui est décrit dans la norme britannique 903, paragraphe 31, 1950, en utilisant une machine d'essai Instron Universal avec une vitesse de séparation par préhension de 50 mm/minute. On note continuellement la charge et on détermine une moyenne (pour plusieurs échantillons à chaque fois) en utilisant un planimètre. Les résultats sont donnés dans le tableau suivant: Couches extérieures Composés EPR BANELITE HFDG 4360 A & B et DPN 227 Composé n (Couche résistance à Résistance à intermédiaire) l'écaillage (N) l'écaillage (N) 23 C 80 C 23 C 80 C 1 22,0 1,8 69,2 6,0 2 20,6 1,7 66,4 6,5 3 71,4 4,4 112,8 9,3 4 56,9 10,5 79,0 7,3 5 f 114,8 14,7 138,8 21,6 6 111,0 38,3 134,9 19,4 7 114,4 21,7 t47,6 23,8 8 107,5 25,0 138,3 16,9 -Les essais effectués avec les échantillons à 80 C montrent une liaison permanente entre la couche intermediaire et la couche de diélectrique et entre la couche intermédiaire et la couche de matériau semi-conducteur avec une réduction de la force d'adhérence des couches intermédiaires des feuilles composites d'environ 10 à 35% de'la valeur de cette force d'adhérence à 23 C. L'invention est encore illustrée par la description qu'on va donner à titre dtexemple d'un procédé préféré de production d'une âme de câble selon la présente invention, description qu'on a faite ense référant au@dessin annexé qui représente schématiquement l'appareil utilisé En utilisait l'appareil représenté sur le dessin annexé pour former une ame de câble, oii fait passer un conducteur C à travers une tête de boudinage double 1 dais laquelle une couche d'un composé semi-conducteur à base de caoutchouc éthylène/propylène, ayant une épaisseur radiale de 1 mm, e-t une couche d'un composé iso lant à base de caoutchouc éthylène/propylène, d'une épaisseur radiale de 5 mm, Sont @oudinées simultanément sur le conducteur et sont ultérieurement vulcanisées par passage à travers une chambre de traitement 2. Après passage a travers un détecteur 3 qui décèle les vides pouvant exister dans le diélectrique de l'âme, le conducteur revêtu passe dans une boudineuse 4 qui applique une couche intermédiaire mince du matériau isolant spécifié ci-dessus à titre d'exemple, cette couche intermédiaire ayant une épaisseur radiale 0,1 mm.Le conducteur revêtu passe ensuite dans une boudineuse 5 qui applique une couche d'un composé semi-conducteur à base de caou@chouc éthylène/propylène d'une épaisseur radiale de 1 mm, le blindage du diélec trique ainsi formé étant vulcanisé par tassage dans une chambre de traitement 6; en raison de la diffusion, la couche intermédiaire se trouve égaltment au moins partiellement vulcanisée par ce traitement. flans les cas où une détection en cours de fabrication n'est pas requise, la première opération de vulcanisation dans la chambre de traitement 2 peut habituellement être supprimée, toutes les couches étant vulcanisées dans la chambre 6, ce qui eut réduire de façon notable les frais entraînés. La couche intermédiaire est unie @ la fois au diélectrique et au blindage du diélectrique, l@ force des liaisons étant substantiellement supérieure à la force d1 adhérence d'au moins une zone continue périphérique et sensiblelllent centrale de la couche intermé- diaire. REVENDICATIONS 1. Âme pour câbles caractérisée par le fait .u'elle comprend un conducteur comprenant un diélectrique boudiné en caoutchouc ou en matière plastique, un blindage pour diélectrique comprenant une couche d'un matériau conducteur ou semi-conducteur tel ue le caoutchouc ou une matière plastique et une couche intermédiaire disposée entre le dielectrique boudiné et le blindage du diélectrique, unie à ce diélectrique et ce blindage, et s'étendant sensibleneat sur la longueur entière de ltâme, cette couche comportant sur toute sa longueur ou tout au moins dans une zone continue circonférencielle une force d'adhérence essentiellement inférieure à la force d'adhérence du diélectrique boudiné et du blindage du diélectrique et essentiellement inférieure à la force d'adhérence des liaisons entre la couche intermédiaire et le blindage du diélectrique, de sorte que lorsque le blindage du diélectrique est détaché de l'âme sur une partie de sa longueur en vue d'une jonction ou d'une terminaison, une séparation a lieu dans la couche intermédiaire, ce qui laisse une partie de la couche intermédiaire sur le diélectrique boudiné. 2. Âme pour câble, caractérisée par le fait qu'elle comprend un conducteur comportant un diélectrique boudiné en caoutchouc ou en matière plastique, un blindage pour le diélectrique comprenant une couche d'un matériau conducteur ou semi-conducteur tel que du caoutchouc ou une matière plastique et une couche intermédiaire, interposée entre le diélectrique boudiné et le blindage du diélectrique, s1 étendant sensiblement sur la longueur entière de l'âme iet unie à ce diélectrique et ce blindage, cette couche étant faite d'un matériau isolant tel que le caoutchouc ou une matière plastique, la couche- intermédiaire boudinée possédant sur toute sa longueur ou tout au moins dans une zone continue circonférencielle une force d'adhérence essentiellement inférieure à la force d'adhérence du diélectrique boudiné et du blindage du diélectrique et essentiellement inférieure à la force des liaisons entre la couche boudinée intermédiaire et le diélectrique boudiné et entre la couche boudinée intermédiaire et le blindage du diélectrique, de sorte que lorsque le blindage du diélectrique est détaché de l'amie sur une tartie de sa longueur en vue d'une jonction ou d'une terminaison, il s'effectue une séparation dans la couche internwédiaire, ce qui laisse une partie de la couche intermédiaire sur le diélectrique boudiné. 3. Ame pour câble, caractérisée par le fait qu'elle comprend un conducteur comportant un diélectrique boudiné en caoutchouc en matière plastique, un blindage pour le diélectrique comprenant une couche d'un matériau conducteur ou semi-conducteur tel que du caoutchouc ou une matière plastique et une couche intermédiaire boudinée dtun matériau isolant tel que le caoutchouc ou une matière plastique, disposée entre le diélectrique boudiné et le blindage du diélectrique et unie à ceux-ci sensiblement sur la longueur entière de l'âme, cette couche intermédiaire ayant une épaisseur comprise entre 1/2 et 1/20 de l'épaisseur du blindage du diélectrique et présentant sur sa totalité, ou tout au moins dans une zone circonférenciellement continue, une force d'adhérence essentiellement inférieure à la force d'adhérence du diélectrique boudiné et du blindage du diélectrique et essentiellement inférieure à la force d'adhérence des liaisons entre la couche boudinée intermédiaire et le diélectrique boudiné et entre la couche intermédiaire boudinée et le blindage de diélectrique, ce oui fait que lorsque le blindage du diélectrique est détaché de 1'âme sur une partie de sa longueur en vue d'une jonction ou d'une terminaison, il s'effectue une séparation dans la couche intermédiaire pour laisser une portion de la couche intermédiaire sur le diélectrique boudiné. 4. Ame pour câble selon l'une quelconque des revendications précédentes, caractérisée par le fait q e le diélectrique boudiné et le blindage du diélectrique sont à base due caoutchouc éthylène/ propylène. 5. Âme pour câble selon l'une quelconque des revendications 1 à 3, caractérisée par le fait que le diélectrique boudiné et le blindage du diélectrique sont à base de polyéthylène réticulé. 6. amie pour câble selon l'une quelconque des revendications précédentes, caractérisée par le fait que ladite couche intermédiaire est faite d'un composé à base de caoutchouc éthylène/propylène. 7. Âme pour câble selon la revendication 6, caractérisée par le fait que le composé précité est un copolymère éthylène/acétate de vinyle. b. Ame pour câble selon la revendication 6 ou 7, caractérisée par le fait que le composé précité contient une charge. 9. A@e selon l'une quelconque des revendications précédantes, caractérisée par le fait ue la couche intermédiaire possède une force d'adhérence comprise entre environ 5 et 70% de la force d'adhérence de l'élément le plus faible, quel @u'il soit, parmi le diélectrique et le blindage du diélectrique. 10. Ame pour câble selon l'une quelconque des rivendica- tions précédentes, caractérisée par le l'ait que la couche intermé- diaire possède une force d'adhérence comprise entre environ 5 et 50% de la force d'adhérence de l'élément le plus faible, quel qu'il soit, parmi le diélectrique et le blindage du diélectrique. 11. Ame pour câble selon la revendication 8, caractérisée par le fait que le composé précité possède sensiblement la composition suivante : 50% de produit keltan 320, 50% de produit Elvax 460, 100% d'argile M100 et 2% du produit Silane A-172, ces produits étant respectivement un terpolymère coutchouteux éthylène/propylène à faible viscosité Mooney fourni par N.V. Nedèrlands & Staatsmijnen (DSM), un copolymère éthylène/acétate de vinyle fourni par E.I. Du ont de hemours & Co. à 12i d'acétate de vinyle, ue charge faite d'argile calcinée fournie par English China Clays Ltd., et un vinyl tris (béta-méthoxyéthoxy) silane fourni par Union Carbide Corp. 12. Ame pour câble selon la revendication 7 ou 8, caracté- risée par le fait que le composé précité possède l'une des compositions suivantes : 50% de Keltan 320 et 50% d'Elvax 250; 60% de Keltan 320 et 40% d'Elvax 250; 50% de @@ltan 320 et 50% d'Elvax 460; 60% de Kaltan 320 et 40% d'Elvax 460; 50% de Keltan 320, 50% d'Elvax 250, 100% d'argile M 100 et 2% de Silane A - 172; 60% de keltan 320, 40% d'Elvax 250 (à 28% @'acétate de vinyle); 100% d'argile M 100 et 2% de Silane A-172; enfin, 60% de @eltan 320, 40% @Elvax 460, 100% de M 100 et 2% de @ilane A - 172. 13. Ame pour câble selon la revendication 4 ou l'une quelconque des reve @ications 6 à 8, 11 o@ 12, caractérisée par le fait que le diélectrique et le bli dage du diélectrique ont respec tivement l'u@e des compositio s suiva@tes :: Composé EPR "A" Composé EPR "B" (Isolement) (Blindage) Intolan 255 85 Vis talon 404 - 100 Alkathene WVG 23 15 Vulcan XC72 Black 65,14 Sunpar Oil 2280 31 Esso D Process Oil 13,48 Argile M100 153 Oxyde de zinc 5 5,40 Plectol H 2 0,54 Antioxygène MB 2 Silane A-172 3,1 Cire de paraffine - 5,40 Soufre 0,3 0,32 ketilox F. 40 7,87 7,72 Intolan 255 est un termoplymère caoutchouteux @thylène-propylène ayant ulie grande résistance a l'état cru, fourni par International Synthetic Rubber Co.; Vistalon 404 est un copolymère caoutchouteux éthylène-propylène fourni par Esso Chemicals Ltd.;Vulcan XC72 est un noir de carbone de four conducteur fourni par Cabot Corporation; Sunpar Oil 2280 est une huile (paraffinique), à teneur faible en aromatiques fournie par Sun Cil Co.; Flectol H est un antioxygène, à savoir la triméthyldihydroxyquin@léine, fourni par Monsanto Co.; Antioxygène MB est un 2-mercaptobenzimidazole fourni par Farbenfabriken Bayer A.G.; Retilox F.40 est de l'&alpha;-&alpha;'-bis-tertio-butyle peroxyde de m-p-diisopropylbenzène (40% de matières actives), fourni par Joseph @eil & Co., Ltd. (Montecatini). 14. Câble pour le transport de l'énergie électrique, carac tèrisé par le fait qu'il oomrrend au moins une âme selon l'une ciuel- conque des revendications 1 à 13 et au moins un blindage protecteur qui l'entoure. 15. Procédé de fabrication pour former une âme de câble caractérisé par @e @ait @u'il consiste à extruder une couche d'un matéria@ isolant tel que du caoutchouc ou u@e matière plastique sur un conducteur en déplacoment, qui peut être ou non pourvu d'un @lin- dage, pour constituer le diélectrique de l'âme, à apoli@uer une cou che intermédiaire d'un matériau isolant en caoutchouc ou matière plastique sur la surface extérieure du diélectritJue de l'âme de façon que la couche intermédiaire adhère au diélectriclue de l'âme ou puisse être ultérieurement unie à ce diélectrique, et à appliquer une couche d'un matériau conducteur ou semi-conducteur constitué par du caoutchouc ou une matière plastique sur les surfaces extérieures de la couche intermédiaire, de façon que le blindage de diélectrique ainsi formé adhère, ou puisse être ultérieurement uni, à la couche intermédiaire, la force d'adhérence des liaisons entre la couche intermédiaire et le diélectrique de l'âme et entre la couche intermédiaire et le blindage de diélectrique étant essentiellement supérieure à la force d'adhérence de la couche intermédiaire sur sa totalité ou tout au moins dans une zone circonférenciellement continue, et la couche intermédiaire possédant, dans le produit final, une force d'adhérence inférieure à la force d'adhérence du diélectrique de l'amie et du blindage du diélectrique. 16. Procédé de production d'une ame pour câble caractérisé par le fait qu'il consiste à boudiner un matériau isolant constitué par du caoutchouc ou-une matière plastique sur un conducteur en déplacement, sur lequel peut être facultativement appliqué un blindage, pour constituer le diélectrique de l'âme, à boudiner une couche intermédiaire de matériau isolant tel que du caoutchouc ou une matière plastique sur la surface extérieure du diélectrique de I'âme de façon telle que la couche intermédiaire soit unie au diélectrique de l'me, et à boudiner une couche d'un matériau conducteur ou semi-conducteur tel que du caoutchouc ou.une matière plastique sur la surface extérieure de la couche intermédiaire de façon telle que le blindage de diélectrique ainsi formé soit uni à la couche intermédiaire, la solidité des liaisons entre la couche intermédiaire et le diélectrique de l'âme d'une part et entre la couche intermédiaire et le blindage du diélectrique- d'autre part étant notablement supérieure à'la force d'adhérence de la couche intermédiaire sur la totalité de la couche ou tout au moins dans une zone circonférenciellement continue de la couche, et la couche intermédiaire possédant, dans le produît,final, une force d'adhérence inférieure à la force d'adhérence du diélectrique de l'âme et du blindage du diélectrique. 17. Procédé (le production d'une nie pour câble, caractéri- sé par le fait qu'il consiste à boudiner un blindage de conducteur sur un conducteur en déplacement, à boudiner une couche d'un matériau isolant tel que du caoutchouc ou une matière plastique sur l'âme pour former le diélectrique de l'âme, à boudiner une couche intermédiaire de matériau isolait tel que du caoutchouc ou une matière plas tique sur la surface extérieure du diélectriquq de l @ l'âme de façon telle que la couche intermédiaire soit unie au diélectrique de l'âme, et à boudiner une couche d'un matériau conducteur ou semi-conducteur tel que du caoutchouc ou une matière plastique sur la surface extérieure de la couche intermédiaire de façon telle que le blindage du diélectrique ainsi formé soit uni à la couche intermédiaire, la solidité des liaisons entre la couche intermédiaire et le diélectrique de l'âme et entre la couche intermédiaire et le blindage dage du diélectrique étant notablement plus élevée que la force d'adhérence de la couche intermédiaire sur la totalité de la couche ou tout au moins dans une zone circonférenciellement continue de la couche et la couche intermédiaire présentant, dans le produit final, une force d'adhérence inférieure à la force d'adhérence du diélec- trique de l'âme et à la force d'adhérence du blindage du diélectrique. 18. Procédé selon la revendication 16, caractérisé par le fait que le blindage du conducteur et le diélectrique de l'âme sont boudinés simultanément dans la même tête de boudinage 19. Procédé selon l'une quelconque des revendications 16 à 18, caractérisé par le fait que la couche intermédiaire et le blindage du diélectrique sont respectivement boudinés tandis que le diélectrique de l'âme et la couche intermédiaire sont encore à l'état chaud par un procédé de boudinage simultané faisant partie de la chatne de fabrication. 20. Procédé selon l'une quelconque des revendications 15 à 19, caractérisé par le fait que la couche intermédiaire est préparée sans agent vulcanisant mais se trouve au moins partiellement vulcanisée par suite d'effetsde diffusion. 21. Procédé selon l'une quelconque des revendications 15 à 20, caractérisé par le fait que la couche intermédiaire présente, dans le produit final, une force d'adhérence comprise entre environ 5 et 70çfc de la force dtnuì;erence aussi bien du diélectrique que du du blind'ge/dièlectrique, quel ..ue soit celui qui et le plus faible. 22. Procédé selon lune quelconque des revendications 15à 20, caractérisé par le fait que la couche intermédiaire présente, dans le produit final, une force d'adhérence comprise entre 5 et 50% de la force d'adhérence du diélectrique et du blindage du dié lectriqua, quel que soit celui qui est le plus faible. 23. Aine pour câbles électriques caractérisée par le fait qu'elle est obtenue par un procédé selon l'une quelconquedes revendications 15 à 22.